(57)【特許請求の範囲】
【請求項１】
撥水性水素吸蔵合金と親水性水素吸蔵合金とを造粒した複合粒子を含んでいる電池用負極材料。
【請求項２】
撥水性水素吸蔵合金の造粒粒子と親水性水素吸蔵合金の造粒粒子とが結着剤により成形されてなる電池用負極材料。
【請求項３】
前記撥水性水素吸蔵合金が、その表面に撥水剤が配置されている、請求項１または２のいずれか一項に記載の電池用負極材料。
【請求項４】
前記撥水剤が、フッ素樹脂を含んでいる、請求項３に記載の電池用負極材料。
【請求項５】
前記複合粒子は造粒助剤を含んでおり、
前記撥水性水素吸蔵合金と、前記親水性水素吸蔵合金と、前記造粒助剤との合計を１００質量％とした場合に、前記造粒助剤が、０．１〜２０質量％である、請求項１に記載の電池用負極材料。
【請求項６】
前記造粒助剤が、エチレン酢酸ビニル共重合体を含んでいる、請求項５に記載の電池用負極材料。
【請求項７】
前記造粒助剤に、導電剤が添加されていて、
前記造粒助剤と、前記導電剤の合計を１００質量％とした場合に、前記造粒助剤が、３０〜６０質量％である、請求項５または６のいずれか一項に記載の電池用負極材料。
【請求項８】
請求項１〜７のいずれか一項に記載の電池用の負極材料を用いた電池用負極。
【請求項９】
請求項８に記載の電池用負極を用いた電池。
【請求項１０】
電池内部に水素ガスが充填されていることを特徴とする、請求項９に記載の電池。
【請求項１１】
撥水剤が溶解又は分散した溶液中に、水素吸蔵合金粒子を分散した後、溶媒を除去し、前記水素吸蔵合金粒子の表面を前記撥水剤で覆うことにより撥水性水素吸蔵合金を製造する第１工程と、
前記撥水性水素吸蔵合金と前記水素吸蔵合金粒子とを混合して造粒する第２工程とを備える、電池用負極材料の製造方法。
【発明の詳細な説明】
【技術分野】
【０００１】
本発明は水素を活物質とする電池に関し、詳しくは水素吸蔵合金を負極に用いた電池に関する。
【背景技術】
【０００２】
水素を活物質とする燃料電池、ニッケル水素電池および空気電池などに水素吸蔵合金を使用する試みは、水素吸蔵合金の発見とほぼ同時に開始された。この水素吸蔵合金を電池に利用する方法は、「気相反応での水素貯蔵」と「電気化学的反応での水素貯蔵」の2種類に大別できる。【０００３】
前者は、水素ガスで水素吸蔵合金を還元するものであり、燃料電池に代表される反応である。一方後者は、電気で水素吸蔵合金を還元するものであり、ニッケル水素電池に代表される反応である。水素吸蔵合金（Ｍ）の水素吸蔵反応は、下式（１）（２）で表わされる。すなわち、気相反応は式（１）で表わされる。電気化学的反応は式（２）で表わされる。
２／ｎ Ｍ ＋ Ｈ２     ⇔   ２／ｎ ＭＨｎ      （１）
Ｍ ＋ Ｈ２Ｏ ＋ ｅ−  ⇔    ＭＨ ＋ ＯＨ−    （２）【０００４】
前者は、水素-酸素燃料電池の高圧水素タンクの代わりに、水素吸蔵合金を利用して低圧化とコンパクト化を図ったものである。最近では車載用燃料電池の水素タンクとして水素吸蔵合金が利用されている。【０００５】
水素を燃料とする水素-酸素燃料電池は、１９６０年ごろに実用化が進められた。酸素タンクと酸素極の代わりに、水酸化ニッケル負極を用いてコンパクト化を図ったのが、高圧型のニッケル水素電池である。高圧型のニッケル水素電池は、ニッケル正極、アルカリ電解液を含浸したセパレータ、水素ガス拡散電極、水素タンクからなる。この水素タンクとして水素吸蔵合金を用いてもよいが、水素タンクと水素極を一体として水素吸蔵合金電極で代替してコンパクト化を図ったのが、後者のニッケル水素電池である。【０００６】
アルカリ二次電池には、ニッケル水素電池の他、ニッケル−鉄電池、ニッケル−亜鉛電池、ニッケル−カドミウム電池等がある。しかし、これらのアルカリ二次電池はニッケル水素電池と比較すると、充電効率が低い、体積エネルギー密度が低い、サイクル寿命が短いなどの問題点を有する。そのため、1980年代までは、ニッケル−カドミウム電池が、代表的なアルカリ二次電池であった。現在では、ニッケル水素電池が主流なアルカリ二次電池として位置付けられている。また、ニッケル−カドミウム電池は、負極に用いられるカドミウムが有害で環境負荷が大きいことと、メモリー効果が大きいことなどから、最近ではほとんど使用されていない。【０００７】
そして、近年においては、このようなニッケル水素電池は、例えば、情報通信機器、パワーツール、電気自動車、電力貯蔵用に使用されるようになり、さらなる高性能化が求められている。【０００８】
電池のサイクル寿命特性を向上させたニッケル水素電池としては、例えば、特許文献１に示されたニッケル水素電池が知られている。このニッケル水素電池は、水素吸蔵合金を含む負極中に撥水性を有するフッ素オイルが含有されている。このフッ素オイルを水素吸蔵合金の表面に部分的に付着させ、水素吸蔵合金とアルカリ電解液との接触を適度に制限する。これにより、充放電を繰り返した際に、前記水素吸蔵合金がアルカリ電解液により酸化されて劣化することを防ぎ、ニッケル水素二次電池のサイクル寿命特性の向上を図っている。【０００９】
前記フッ素オイルは、負極の製造工程中において、負極合剤スラリーを製造する際に、水素吸蔵合金粉末、導電剤、バインダ等とともに添加され、このスラリーを混合・混練する工程で水素吸蔵合金の表面に塗布される。【００１０】
特許文献２には、Ｍｇ−Ｎｉ−希土類系水素吸蔵合金を用いた負極にフッ素樹脂を混合させ、この負極にアルカリ電解液が浸透するのを適度に抑制したアルカリ蓄電池が提案されている。これにより、充放電を繰り返した場合に、負極の水素吸蔵合金が微粉化したり、酸化したりするのを抑制して、アルカリ蓄電池のサイクル寿命を向上させる。【００１１】
その他にも、特許文献３に示すように、水素吸蔵合金粒子の表面を撥水化させて、水素吸蔵合金粒子表面を固体（合金層）−液体（アルカリ水溶液）−気体（水素ガス）の３相界面状態とすることで、電池のサイクル寿命特性を改善する発明が提案されている。
【先行技術文献】
【特許文献】
【００１２】
【特許文献１】特開２００９−２０６００４号公報
【特許文献２】特開２００５−１９０８６３号公報
【特許文献３】特開平０２−２５０２６０号公報
【発明の概要】
【発明が解決しようとする課題】
【００１３】
しかし、特許文献１に示された方法では、撥水性を付与するフッ素オイルが流動性を有しているため、スラリーの混合・混練の工程で、水素吸蔵合金表面のほとんどの部分が撥水性の被膜で覆われる。また撥水性を必要としない導電剤やバインダも撥水性被膜で覆われる。【００１４】
水素吸蔵合金表面の比較的広い範囲が撥水性の被膜により覆われると、電解液由来の水素吸蔵合金の酸化は抑制されるので、負極のサイクル寿命特性は改善される。しかしこの方法では、負極と電解液との接触面積が極端に少なくなるため、電池反応が起こりにくくなり、電池の出力特性および充電効率が顕著に低下する問題が生じる。また、水素吸蔵合金の表面に存在する撥水性被膜は、電子導電性に乏しいため、電池の内部抵抗が上昇して出力特性が悪くなる。【００１５】
そこで、出力特性を改善するために、フッ素樹脂やフッ素オイルの添加量を少なくすることも考えられるが、こうした場合、電池のサイクル寿命の改善は期待できなくなる。【００１６】
以上のように、従来のニッケル水素電池では、サイクル寿命特性を向上させるために、出力特性を犠牲にしなければならず、逆に、出力特性を向上させるためには、サイクル寿命特性を犠牲にしなければならないトレードオフの関係にあった。【００１７】
更に特許文献１〜３に示された方法は、負極材料に撥水性を持たせ、サイクル寿命を改善しようと試みたものである。しかし、撥水性を有する負極材料であっても、充放電を繰り返すと、水素吸蔵合金が膨張収縮し、合金の微粉化や電極剥離を防ぐことが困難であるため、根本的な解決がなされているとはいえない。【００１８】
水素を活物質とする電池は、負極材料が電解液で濡れているため、電池内部を水素ガス雰囲気下にしても、水素ガスによる充電反応が遅かった。これは、水素ガスが電解液中に溶けにくく、また液体を貫通することも困難であるため、水素ガスによる負極の充電が困難であるためと推察される。
【課題を解決するための手段】
【００１９】
そこで、本発明者らは、水素を活物質とする電池が放電する際、水素ガスで負極を充電状態に維持することができれば、電解液由来による水素吸蔵合金の酸化、および、充放電に伴う合金の体積変化を緩和できることを見出した。すなわち、
本発明によれば、電池用負極材料は、水素を貯蔵することが可能な負極材料であり、前記負極材料が、撥水性水素吸蔵合金と、親水性水素吸蔵合金とを含んでいる。当該負極材料は水素を負極活物質としている。【００２０】
この構成によれば、負極材料を水素ガスの雰囲気下におくことで、負極材料を含む負極が放電しても水素ガスにより負極の充電状態を維持することが可能となる。この結果、充放電に伴う水素吸蔵合金の体積変化が緩和されて、寿命特性の改善を図ることができる。もっとも負極材料を水素ガス雰囲気下においても、負極材料が電解液で濡れると、電解液により充電反応が阻害される。撥水性水素吸蔵合金は電解液に濡れることがないので充電反応が阻害されることはない。一方親水性水素吸蔵合金の表面は電解液で濡れており、この結果親水性水素吸蔵合金の表面において（２）式で示す電池反応が起こる。すなわち、水素を吸蔵するという反応と、プロトンから電子を奪う反応を速やかに進めることが可能となった。【００２２】
本発明に係る電池用負極材料は、前記撥水性水素吸蔵合金が、その表面に撥水剤が配置されていることが好ましい。また、本発明に係る電池用負極材料は、前記撥水性水素吸蔵合金が、前記撥水剤で覆われていることがさらに好ましい。更に、本発明に係る電池用負極材料は、前記撥水性水素吸蔵合金１００質量％に対して、前記撥水剤が０．１〜２０質量％の割合であることが好ましい。【００２３】
本発明に係る電池用負極材料は、前記撥水剤が、フッ素樹脂を含んでいることが好ましい。【００２４】
本発明に係る電池用負極材料は、前記撥水性水素吸蔵合金と、前記親水性水素吸蔵合金との合計を１００質量％とした場合に、前記撥水性水素吸蔵合金が、１０〜９０質量％であることが好ましい。親水性水素吸蔵合金と撥水性水素吸蔵合金の混合割合は３：７〜７：３がより好ましく、５５：６５〜６５：５５がさらに好ましい。【００２５】
本発明に係る電池用負極材料は、前記負極材料が、撥水性水素吸蔵合金の造粒粒子と親水性水素吸蔵合金の造粒粒子を含んでいることが好ましい。このとき、造粒粒子の平均粒子径はレーザー回折・散乱式粒度分布法による粒径Ｄ５０で、１０〜５００μｍであることが好ましい。撥水性水素吸蔵合金の造粒粒子と親水性水素吸蔵合金の造粒粒子とは結着剤で成形される。【００２６】
本発明に係る電池用負極材料は、前記造粒粒子は造粒助剤を含んでおり、前記撥水性水素吸蔵合金と、前記親水性水素吸蔵合金と、前記造粒助剤との合計を１００質量％とした場合に、前記造粒助剤が、０．１〜２０質量％であることが好ましい。
本発明に係る電池用負極材料は、前記造粒助剤が、ＥＶＡを含んでいることが好ましい。
本発明に係る電池用負極材料は、前記造粒助剤に、導電剤が添加されていて、前記造粒助剤と、前記導電剤の合計を１００質量％とした場合に、前記造粒助剤が、３０〜６０質量％であるであることが好ましい。【００２７】
本発明に係る電池用負極は前記電池用負極材料用いた電池用負極であってもよく、また、本発明に係る電池は前記負極を用いた電池であってもよい。そして、当該電池の内部に水素ガスが充填されていることが好ましい。電池内部に保持された水素ガスにより負極が再充電される。いわゆる気相反応で水素貯蔵合金に水素が貯蔵され、負極のサイクル寿命を改善する。【００２８】
本発明に係る電池用の負極材料の製造方法は、撥水剤が溶解又は分散した溶液中に、水素吸蔵合金粒子を分散した後、溶媒を除去し、前記水素吸蔵合金粒子の表面を前記撥水剤で覆うことにより撥水性水素吸蔵合金を製造する第１工程と、前記撥水性水素吸蔵合金と前記水素吸蔵合金とを混合して造粒する第２工程とを備える。【００２９】
本発明にいう電池用負極材料は、「気相反応」と「電気化学的反応」の２つの方法で水素貯蔵することが可能であり、負極材料が、撥水性水素吸蔵合金と、親水性水素吸蔵合金とを含有した、水素を活物質とした電池用の負極材料である。
【発明の効果】
【００３０】
本発明の負極材料は、長寿命で高出力特性に優れた水素を活物質とする電池用の負極の提供を可能にする。また、このような負極を用いた電池は、高い電流密度とエネルギー密度を有し、充放電サイクル特性にも優れたものとなる。
【図面の簡単な説明】
【００３１】
【図１Ａ】水素吸蔵合金に撥水剤が付着した状況を説明する図面である。
【図１Ｂ】水素吸蔵合金に撥水剤が付着した状況を説明する図面である。
【図１Ｃ】水素吸蔵合金に撥水剤が付着した状況を説明する図面である。
【図１Ｄ】水素吸蔵合金に撥水剤が付着した状況を説明する図面である。
【図２】複合粒子のイメージ図である。
【図３】電池の充放電曲線である。
【図４】電池の充電曲線と電池内部の圧力変化を示す試験結果である。
【図５】電池の放電特性と電池内部の圧力変化を示す試験結果である。
【発明を実施するための形態】
【００３２】
以下の実施例により本発明を具体的に説明するが、本発明はこれらの実施例に何ら限定されるものではない。
＜水素吸蔵合金＞
先ず、負極材料の素材となる水素吸蔵合金について説明し、その後に負極材料について説明する。
【００３３】
負極材料に含まれる水素吸蔵合金は、水素の吸蔵・放出が行えるものであれば特に限定されない。例えば、ランタン、チタン、ジルコニウム、マグネシウムなどの水素を吸蔵しやすい金属Ａと、ニッケル、マンガン、鉄、コバルトなどの水素を吸蔵しない金属Ｂとを組合せて、構成される金属間化合物である。具体的には、希土類系合金であるＡＢ５型、ラーベス相合金であるＡＢ２型、チタン−ジルコニウム系合金であるＡＢ型、マグネシウム系合金であるＡ２Ｂ型などの合金系が挙げられる。また、単体の元素としてパラジウムやバナジウム等があるが、パラジウム単体では貯蔵できる水素量が少なく、かつ高価である。バナジウム単体では、初期活性化が困難なため、チタンやクロムなどを固溶添加した合金であってもよい。
【００３４】
このうち、水素貯蔵容量、充放電特性、自己放電特性およびサイクル寿命特性の観点から、ＡＢ５型の希土類−ニッケル合金である、ＭｍＮｉＣｏＭｎＡｌのミッシュメタルを含んだ５元系合金であることが好ましい。あるいは、超格子水素吸蔵合金といわれるＬａＭｇＮｉ系であることが好ましい。なお、これら合金は１種又は２種以上を用いてもよい。
【００３５】
上記の水素吸蔵合金には、充放電特性の向上のために、水素吸蔵合金の表面にエッチング処理を施して、電池反応面積の増大を図ること、および、水素吸蔵合金の表面にめっき処理を施して、電子導電性の向上を図ることが好ましい。
【００３６】
＜撥水性水素吸蔵合金＞
撥水性水素吸蔵合金は、例えば、水素吸蔵合金と撥水剤とを混合して得ることができる。具体的には、水素吸蔵合金の表面に撥水剤が分散配置されていることが好ましい。図１に撥水剤が水素吸蔵合金の表面に分散配置されている例を模式的に表したものを示す。
図１Ａは、粒子状の撥水剤がアイランド状に付着した水素吸蔵合金の粒子断面である。図１Ｂは、粒子状の撥水剤が全面に付着した水素吸蔵合金の粒子断面である。図１Ｃは、フィルム状の撥水剤がアイランド状に付着した水素吸蔵合金の粒子断面である。図１Ｄは、フィルム状の撥水剤が全面に付着した水素吸蔵合金の粒子断面である。
【００３７】
図１に示すように、水素吸蔵合金表面に撥水剤を分散配置すれば、水素吸蔵合金に電解液が付着しにくくなり、水素吸蔵合金の表面全体が、気相反応面として機能するようになる。これにより、水素吸蔵合金と水素ガスの接触面積が確保されて、ガス反応による充電速度を向上させることができる。
なお、スラリーの混合・混練の工程で、撥水剤が水素吸蔵合金から脱落や剥離する可能性があるため、図１Ｄに示すように、水素吸蔵合金粒子表面を撥水剤で被覆することが好ましい。
【００３８】
（撥水剤）
水素吸蔵合金と撥水剤との割合は、水素吸蔵合金１００質量％に対して、撥水剤が０．１〜２０質量％の割合であることが好ましい。これは、撥水剤の量が少なすぎると、撥水効果が充分でないため、水素吸蔵合金に電解液が付着し、水素ガスによる充電が困難になる。逆に、撥水剤の量が多すぎると水素吸蔵合金の電子導電性が著しく低下し、電池反応に寄与されにくくなるためである。そのため、より好ましい撥水剤の割合は、０．２〜１０質量％で、０．５〜７質量％がさらに好ましい。
撥水性水素吸蔵合金は、粒子上の水素吸蔵合金の表面全体が撥水剤で被覆されていることが好ましいが、一部撥水剤で覆われていない部分があってもよい。
【００３９】
撥水剤は、フッ素系樹脂、シリコン系樹脂、ポリオレフィン系樹脂、パラフィン系ワックス、アスファルトピッチ、金属石鹸、フッ素系オイル、フルオロシリコーンオイル、シリコーンオイル、アルキルシラン、灯油、窒化ホウ素などが使用可能である。撥水剤に求められる特性としては次のものがある。すなわち、スラリーの混合・混練の工程で親水性水素吸蔵合金表面に撥水剤が付着されにくいこと、撥水性を必要としない導電剤やバインダに撥水剤が付着されにくいこと、耐アルカリ性・耐還元性を有すること。これらの観点から、撥水剤としてフッ素樹脂が好ましい。
【００４０】
フッ素樹脂には、フッ化炭素、ポリテトラフルオロエチレン（ＰＴＦＥ）、ポリビニリデンフルオライド（ＰＶｄＦ）、テトラフルオロエチレン・パーフルオロアルキルビニルエーテル共重合体（ＰＦＡ）、テトラフルオロエチレン・ヘキサフルオロプロピレン共重合体（ＦＥＰ）、テトラフルオロエチレン・エチレン共重合体（ＥＴＦＥ）、ポリクロロトリフルオロエチレン（ＰＣＴＦＥ）、クロロトリフルオエチレン・エチレン共重合体（ＥＣＴＦＥ）、ポリパーフルオロブテニノビニルエーテル等が挙げられる。耐摩耗性と耐アルカリ性、耐還元性の観点から、撥水剤はＰＴＦＥが好ましい。これらを１種単独又は２種以上を用いてもよい。
【００４１】
水素吸蔵合金に撥水性を添加する方法としては、例えば、水素吸蔵合金と撥水剤とを含む原料物質を混合し、メカニカルミリング処理を行う方法が挙げられる。原料物質は、水素吸蔵合金からなるＡ粉末と、撥水剤からなるＢ粉末とから成る。そして、メカニカルミリング処理とは、衝撃・引張り・摩擦・圧縮・せん断等の外力を原料粉末（Ａ粉末成分及びＢ粉末）に与える処理であって、転動ミル、振動ミル、遊星ミル、揺動ミル、水平ミル、アトライターミル、ジェットミル、擂潰機、ホモジナイザー、フルイダイザー、ペイントシェイカー、ミキサー等による方法が挙げられる。
【００４２】
例えば、遊星ミルは、原料粉末とボールとを共に容器に入れ、自転と公転をさせることによって生じる力学的エネルギーにより、原料粉末を粉砕・混合又は固相反応させるものである。この方法によれば、水素吸蔵合金と撥水剤の複合体が得られる。撥水剤は、水素吸蔵合金と比べて硬度が低いものが多いため、水素吸蔵合金よりも撥水剤が粉砕されやすい。そのため、微粒子となった撥水剤粉末が水素吸蔵合金粉末の表面にボールにより圧着して、水素吸蔵合金を撥水剤で被覆することが可能である。
ただし、撥水剤が水素吸蔵合金よりも少ない場合には、水素吸蔵合金に撥水剤が被覆されにくいため、蒸発法を採用することが好ましい。
【００４３】
蒸発法とは、撥水剤を溶解又は分散した溶液に水素吸蔵合金の粉末を混合した後、その混合溶液を加熱、減圧等で、蒸発させて、溶媒を除去するとともに、水素吸蔵合金粒子表面に撥水剤を被覆する工程を備える製造方法である。また、取扱いの容易性を鑑みると、溶媒としては工業的に水が最も優れているが、有機溶媒を使用しても差し支えない。加熱、減圧の条件としては、特に制限されないが、それぞれ２０〜２５０℃程度、１０−７〜１０−５Ｐａ程度とすればよい。また、水以外の溶媒を使用する場合には、溶媒としては、例えば、メタノール、エタノール、プロパノール、酢酸、酒石酸、アセトン、ベンゼン、トルエン、キシレン、二硫化炭素、四塩化炭素、エーテル等を使用できる。
【００４４】
なお、撥水剤を被覆する際に、導電剤や結着剤を撥水剤に添加させてもよい。その方法としては、撥水剤が溶解した溶液中に導電剤及び／又は結着剤を分散させておけばよい。撥水剤に導電剤及び／又は結着剤を含ませることで、導電性や膨張収縮による耐久性を上昇させて、電池の高率放電特性を大幅に向上させ、サイクル寿命特性を大幅に向上させることができる。
【００４５】
（導電剤）
導電剤としては、電子導電性があるものであれば特に限定されない。例えば、カーボン系、ニッケル、銅、クロム、コバルト、ジルコニウム、タングステン、モリブデン、パラジウム、鉄、銀、金、白金、ステンレス鋼、導電性高分子、導電性ガラスなど挙げられるが、このうち、高い電子導電性と耐アルカリ性、耐還元性、材料コストの観点から、カーボン系、ニッケル、銅、クロム、コバルトが好ましい。過放電や過充電により、電解液への溶出がない点から、導電剤はカーボン系であることがさらに好ましい。
【００４６】
カーボン系には、グラファイト、ソフトカーボン、ハードカーボン、ガラスカーボン、アセチレンブラック（ＡＢ）、ファーネスブラック、チャンネルブラック、サーマルブラック、ケッチンブラック（ＫＢ）、気相成長炭素繊維（ＶＧＣＦ）、カーボンナノチューブ（ＣＮＴ）、グラフェン、活性炭、などの材料がある。これらは１種又は２種以上で用いても良い。
【００４７】
導電剤の添加量としては、導電剤の種類にもよるが、例えば、導電剤がカーボン系材料である場合、水素吸蔵合金を１００質量％とした場合、導電材は、０．１〜２０質量％含有することが好ましく、０．５〜５質量％含有することがより好ましい。含有量が０．１〜２０質量％であれば、充分な導電性改善効果が得られ、高率放電特性を向上させることができる。
【００４８】
（結着剤）
結着剤としては、フッ素樹脂、スチレン−ブチレンゴム（ＳＢＲ）、ポリビニルアルコール（ＰＶＡ）、ポリエチレン（ＰＥ）、ポリプロピレン（ＰＰ）、スチレン系共重合体、セルロースエステル類等の汎用の材料を用いることができるがこれに限定されるものでない。このうち、フッ素樹脂は、撥水剤としての効果もあるため用いることが好ましいが、この撥水効果により、添加される導電剤を均一に分散させることが困難な場合があるので、界面活性剤を用いてエマルジョン化させることが好ましい。その際に用いる界面活性剤は、サポニン、リン脂質、ペプチド、ＰＥＧ、アルキル硫酸ナトリウム等が有効で、撥水剤が溶解した溶液全体に対して０．１〜３質量％程度を添加すればよい。結着剤のうち、ＰＴＦＥが最もよい電池特性を示し、サイクル寿命の良好な電池が得られる。撥水剤と結着剤の混合割合は、撥水剤と結着剤の合計質量を１００％としたとき、０．５〜１０質量％が好ましく、１〜５質量％がより好ましい。結着剤の混合量を上記範囲内とすることで、電極内抵抗が小さいので高率放電特性を悪化させることなく、サイクル特性を改善することができる。
【００４９】
＜親水性水素吸蔵合金＞
水素吸蔵合金は親水性を有しているので、水素吸蔵合金に撥水剤を付着させなければ親水性水素吸蔵合金を得ることができる。もっとも、親水剤を付着させた水素吸蔵合金や親水処理を行った水素吸蔵合金であれば好ましい。
【００５０】
親水剤には、ポリアミド、アクリル酸、メタクリル酸、ポリビニルアルコール、エチレンビニルアルコール、などの親水基を有する有機材料であってもよく、アルミナ、シリカ、ジルコニア、チタニア、イットリアなどの無機材料であってもよい。これらは１種又は２種以上で用いても良い。水素吸蔵合金の親水処理には、スルホン化処理、カルボキシル化処理、アミド化処理、界面活性剤処理、硫酸処理等が挙げられる。
【００５１】
＜負極材料＞
電池用の負極材料は、撥水性水素吸蔵合金と親水性水素吸蔵合金との合計量を１００質量％とした場合、撥水性水素吸蔵合金が１０〜９０質量％であることが好ましい。これは、撥水性水素吸蔵合金が、親水性水素吸蔵合金に対して、少なすぎると、撥水効果が充分に得られず、水素ガスによる充電効率が悪くなる。逆に、多すぎると親水性水素吸蔵合金の割合が低下するため、電解液と接触する面積が相対的に低下し、電池反応に寄与する割合が低下する。そのため、撥水性水素吸蔵合金の割合は、２０〜８０質量％であることが好ましく、３０〜７０質量％であることがさらに好ましい。
【００５２】
負極材料は、上述した撥水性水素吸蔵合金と親水性水素吸蔵合金を混合して用いてもよいが、撥水性水素吸蔵合金と親水性水素吸蔵合金とを造粒した複合粒子であることが好ましい。
【００５３】
（造粒）
これは、造粒することにより、撥水性と親水性を併せ持つ複合粒子ができるためで、二次粒子1つ1つで、「気相反応」と「電気化学的反応」の両方の充電が可能となり、充電速度が飛躍的に向上し、電池の出力特性と寿命特性が向上する。加えて、粒子間の空間が少なく塗布性に優れるとともに組成均一性に優れた負極材料を得ることができる効果もある。
【００５４】
造粒粒子は、平均粒子径（レーザー散乱粒度分布測定法による粒径Ｄ５０）が、１０〜５００μｍであることが好ましい。これは、粒子径が小さすぎると、負極材料を基材に塗布する工程でエネルギー密度が低くなる傾向がある。逆に大きすぎると、スラリー塗布の工程で、集電体に負極材料を均一に塗布又は充填できない、もしくは負極材料が集電体から剥離・脱落したりする。そのため、より好ましい造粒粒子の粒径は、５０〜３００μｍである。
【００５５】
造粒された負極材料は、球状の造粒体であることが好ましい。球状の造粒体であることで、粉としての流動性が向上し、混合・混練の工程で負極材料の分散性を改善し、均一性にすぐれる負極材料となりうる。
【００５６】
負極材料を造粒する場合、水素吸蔵合金の１次粒子の平均粒径は、造粒粒子の粒径にもよるが、０．１〜１００μｍであるのが好ましい。造粒前の１次粒子が、小さすぎると負極材料の比表面積が大きいため酸化されやすい。逆に、大きすぎると造粒体の充填密度と体積容量密度が低くなる。そのため、より好ましい粒径は、０．５〜５０μｍであり、１μｍ〜４０μｍであるのがさらに好ましい。
【００５７】
なお、１次粒子の平均粒径は、走査電子顕微鏡（ＳＥＭ）を使用し、加速電圧２０ｋＶ、倍率２０００〜１００００倍にて観察し、電子顕微鏡写真の１次粒子像を画像解析ソフト（例えば、ＯＬＹＭＰＵＳ製  ａｎａｌｙｓｉｓ  ＦＩＶＥ）を用い、５０個以上の粒子を計測・算出して求めることができる。
【００５８】
（造粒助剤）
負極材料は、さらに造粒助剤を含んでいることが好ましい。造粒助剤は、造粒効率を高めるための材料である。例えば、エチレン酢酸ビニル共重合体（ＥＶＡ）、アクリル系樹脂、イソブチレンと無水マレイン酸との共重合体、ポリビニルアルコール、ポリビニルブチラール、ポリエチレングリコール、ポリビニルピロリデン、ハイドロキシプロピルセルロース、カルボキシルメチルセルロース、コーンスターチ、ゼラチン、リグニンなどが挙げられる。このうち、造粒効率が高く、耐アルカリ性、耐還元性、負極の寿命特性の観点から、ＥＶＡが好ましい。
【００５９】
造粒助剤の添加方法は、粉末状態で添加するよりも、水もしくはアルコール、アセトン、キシレン、トルエン等の有機溶媒に溶解させて噴霧するなどの方法で添加して造粒することが好ましい。造粒助剤の添加量としては、撥水性水素吸蔵合金と、親水性水素吸蔵合金と造粒助剤の合計を１００質量％とした場合に、造粒助剤が、０．１〜２０質量％であることが好ましい。
【００６０】
造粒助剤には、さらに導電剤を添加することが好ましい。造粒助剤に導電性が付与されれば、造粒体の電子導電性がよくなり、電池の出力特性が向上する。
【００６１】
（導電剤）
導電剤は、電子導電性があるものであれば特に限定されない。例えば、カーボン系、ニッケル、銅、クロム、コバルト、ジルコニウム、タングステン、モリブデン、パラジウム、鉄、銀、金、白金、ステンレス鋼、導電性高分子、導電性ガラスなどが挙げられるが、このうち、高い電子導電性と耐アルカリ性、耐還元性、材料コストの観点から、カーボン系、ニッケル、銅、クロム、コバルトが好ましい。過放電や過充電により、電解液への溶出がない点から、導電剤はカーボン系であることがさらに好ましい。
【００６２】
カーボン系には、グラファイト、ソフトカーボン、ハードカーボン、ガラスカーボン、アセチレンブラック（ＡＢ）、カーボンブラック（ＣＢ）、ファーネスブラック、チャンネルブラック、サーマルブラック、ケッチンブラック（ＫＢ）、気相成長炭素繊維（ＶＧＣＦ）、カーボンナノチューブ（ＣＮＴ）、グラフェン、活性炭、などの材料がある。これらは１種又は２種以上で用いても良い。
【００６３】
導電剤の添加量としては、導電剤の種類にもよるが、例えば、導電剤がカーボン系材料である場合、造粒助剤と、導電剤の合計を１００質量％とした際に、導電材が、４０〜７０質量％であることが好ましい。導電剤が少なすぎると、造粒体の電子導電性の付与が充分でない。逆に多すぎると、造粒助剤の効果を充分に引き出せない。
【００６４】
（造粒法）
造粒は、造粒体を得ることができれば、特に限定されない。例えば、スプレードライ法、転動造粒法、凝集粉砕法などにより造粒体を得てもよい。撥水性水素吸蔵合金の造粒体と、親水性水素吸蔵合金の造粒体からなる複合粒子のイメージを図２に示す。すなわち、ほぼ同量の撥水性水素吸蔵合金３と親水性水素吸蔵合金４とに、導電剤６を添加した造粒助剤５を含有させて造粒して、複合粒子７を構成する。
【００６５】
スプレードライ法とは、撥水性水素吸蔵合金と、親水性水素吸蔵合金と、必要に応じて添加される造粒助剤と、導電剤が分散した溶液とから成る原液をドライヤー本体内のノズルまたは高速回転円盤で微粒化して、単位体積あたりの表面積を増加させて、連続的に熱風に接触させて、瞬間的に乾燥させて二次粒子である複合粒子を得る方法である。
【００６６】
＜電極（負極）＞
以上のように作製した負極材料を用いて電池を構成することができる。
負極は、例えば、上記の負極材料の他に、必要に応じて導電性を付与するための導電剤、結着性を付与するためのバインダを添加してもよい。撥水性水素吸蔵合金中に導電剤等を添加する方法として、水素吸蔵合金と導電剤とを溶媒中に分散混合してスラリー状の負極材料含有組成物とし、この組成物を集電体表面に塗布又は充填し、乾燥後に、プレスすることで集電体表面に負極材料含有層を形成する。このとき溶媒として、Ｎ−メチル−２−ピロリドン（ＮＭＰ）、水、アルコール、キシレン、トルエン等が使用可能である。導電剤としては、通常用いられるもの、例えば、上記負極材料、導電剤及び結着剤等を含む混合物に、適当な溶剤を加えて充分に混練して得られるペースト状もしくはスラリー状の負極合剤を、集電体表面に塗布して乾燥することで、所望の厚みと密度に制御しつつ形成することができる。このような負極を用いて、他の電池要素である正極、セパレーターおよび電解液等と組み合わせて、通常用いられる方法に従って、角型、円筒型、コイン型、ボタン型等の電池を組み立てる。
【００６７】
結着剤は、通常用いられているもの、例えば、ＥＶＡ、アクリル系樹脂、イソブチレンと無水マレイン酸との共重合体、ポリビニルアルコール、ポリビニルブチラール、ポリエチレングリコール、ポリビニルピロリデン、ハイドロキシプロピルセルロース、スチレンブタジエンゴム（ＳＢＲ）、スチレン−エチレン−ブチレン−スチレン共重合体（ＳＥＢＳ）、ポリイミド（ＰＩ）、ポリテトラフルオロエチレン（ＰＴＦＥ）、ポリアミド、ポリアミドイミド、ポリフッ化ビニリデン（ＰＶｄＦ）、アルギン酸ナトリウム、カルボキシルメチルセルロース、ポリエチレン（ＰＥ）、ポリプロピレン（ＰＰ）などが挙げられ、１種単独で用いてもよく、２種以上を併用してもよい。このうち、結着力が強く、耐アルカリ性、耐還元性、負極の寿命特性の観点から、ＥＶＡ又は、ＳＢＲが好ましい。
【００６８】
負極合剤に添加する導電剤としては、炭素材料を含む。炭素材料の種類、構造は特に限定されない。例えば、グラファイト、ソフトカーボン、ハードカーボン、ガラスカーボン、アセチレンブラック（ＡＢ）、ファーネスブラック、チャンネルブラック、サーマルブラック、ケッチンブラック（ＫＢ）、気相成長炭素繊維（ＶＧＣＦ）、カーボンナノチューブ（ＣＮＴ）、グラフェン、活性炭、等の炭素材料を、１種単独で用いてもよいし、または２種以上を併用してもよい。より好ましくは、複合粉末中に導電性の３次元網目構造を形成できるものが好ましい。導電性の３次元網目構造が形成されていれば、水素を活物質とする二次電池用負極材料として充分な集電効果が得られるとともに、水素吸蔵時の電極、特に合金成分の体積膨張を効果的に抑制できる。
【００６９】
負極材料、導電剤と結着剤の合計を１００質量％とした場合、負極材料が５０〜９９質量％、導電剤量が０．５〜４０質量％、結着剤量が０．５〜２０質量％であることが好ましい。
【００７０】
（集電体）
集電体は、電子導電性を有し、保持した負極材料に通電しうる材料であれば特に限定されない。例えば、カーボン、チタン、クロム、ニッケル、銅、モリブデン、ルテニウム、ロジウム、タンタル、タングステン、オスミウム、イリジウム、白金、金等の金属が挙げられる。またこれら金属を２種類以上を含有する合金、例えば、ステンレス鋼、アンビロイ鋼、ハステロイ鋼や炭素被覆されたステンレス鋼等を使用することができる。
集電体は、耐アルカリ性と耐還元性をもつ金属又は合金材料で構成されていることが好ましい。
【００７１】
その他、耐アルカリ性と耐還元性を有さない金属又は合金材料の表面に耐アルカリ性と耐還元性をもつ金属又は合金材料を被覆した金属又は合金材料であっても構わない。例えば、鋼にニッケルを被覆したような２層以上の金属からなるものであってもよい。
【００７２】
電子導電性が高く、耐アルカリ性、耐還元性の観点から、集電体としてはカーボン、チタン、クロム、ニッケル、銅、金、ステンレス鋼、鋼にニッケルを被覆したもの等が好ましく、さらに材料コストの観点からカーボン、ニッケル、銅、ステンレス鋼、鋼にニッケルを被覆したもの等が好ましい。集電体の形状には線状、棒状、板状、箔状、網状、織布、不織布、エキスパンド、多孔体又は発泡体があり、このうち充填密度を高めることができること、出力特性が良好なことからエキスパンド、多孔体又は発泡体が好ましい。
【００７３】
このように作製した負極材料は、集電体上に被着形成することで、電池用の負極として良好に機能させることができる。
被着形成するとは、集電体と本発明の負極材料とを接触させた状態で固定することである。すなわち、集電体に負極材料を充填すること、集電体である金属網等に負極材料を固定すること等が該当する。被着方法としては特に限定されないが、例えば、圧着法、スラリー法、ペースト法、電気泳動法、ディッピング法、スピンコート法、エアロゾルデポジション法等があげられる。なかでも、発泡状ニッケルのような金属発泡体を集電体として用いる場合は、充填密度、電極製造速度等の観点から、スラリー法又はペースト法が好ましい。
【００７４】
＜電池＞
（対極）
このような負極を用いて二次電池とする場合、その対極としては、水酸化ニッケル正極、水酸化マンガン正極、二酸化マンガン正極等の既存のものが用いることができる。一方、燃料電池や空気電池等として用いる場合は、空気正極、酸素正極を対極として用いることができる。
【００７５】
（セパレータ）
セパレータとしては、公知の水素を活物質とする電池に用いられるものが使用できる。セパレータの形状としては、微多孔膜、織布、不織布、圧粉体が挙げられ、このうち、出力特性と製造コストの観点から不織布が好ましい。セパレータの材質としては、特に限定されないが、耐アルカリ性を有し、耐酸化性、耐還元性を有するセパレータであることが好ましい。例えば、ポリテトラフルオロエチレン（ＰＴＦＥ）、ポリイミド（ＰＩ）、ポリアミド、ポリアミドイミド、アラミド、ポリエチレン、ポリプロピレン等の材料が挙げられる。また、これらのセパレータにセラミックスを被覆し、耐熱性、親液性、ガス透過性などを向上させたセパレータであってもよい。
【００７６】
（電解液）
電解液は、水素を活物質とする電池で用いられるものであれば特に限定されないが、例えば、水酸化カリウム（ＫＯＨ）、水酸化リチウム（ＬｉＯＨ）、水酸化ナトリウム（ＮａＯＨ）などの塩を水に溶かしたものが好適である。電池の出力特性の観点から、電解液は水酸化カリウム水溶液であることが好ましい。
また、電解質は、上述した水溶媒の他、非水溶媒、固体電解質、ゲル電解質やイオン性液体等であっても構わない。
【００７７】
負極と正極をセパレータを介して重ね合わせて電池容器に収納して、密閉して電池を組立てる。電池の組立完了後に真空引きして、電池内部の空気を排除する。次に、負極、正極、セパレータを収納後の電池内の空間の２０〜５０％に相当する量の電解液を電池内部に供給する。電池を製作する際に、電池内部に水素ガスを封入してもよい。例えば、電池の外部に設置した水素ガスボンベを電池に接続して、電解液を供給後の電池に、水素ガスを圧送してもよい。圧送された水素ガスは、負極に存在する空隙や、負極とセパレータの間に充満して、水素吸蔵合金に接触する。水素吸蔵合金は外部から供給された水素ガスにより充電されることとなる。いわゆる気相反応による水素ガスの貯蔵である。本発明の負極材料は、効率的に水素ガスにより充電されることが可能となり、電池寿命の向上を図ることができる。
電池に外部電源を接続して、電極に電流を供給すれば、負極を充電することができる。電気化学的反応で負極に水素を貯蔵することが可能である。
【００７８】
＜電池の製作と試験結果＞
試験に用いた電池の製作と試験結果について説明する。
（撥水性水素吸蔵合金の作製）
表１に示す配合比となるように、水素吸蔵合金粒子（ＭｍＮｉＣｏＭｎＡｌ系合金、平均粒径Ｄ５０：３５μｍ）表面を撥水剤で被覆した（以降、撥水性水素吸蔵合金の種類を撥水ＭＨと称す。）。撥水剤の被覆は、各撥水剤を分散した溶液を作製し、水素吸蔵合金を加えて混合後、その混合溶液を５０℃で加熱し、溶媒を除去することで得た。
【００７９】
【表１】
0005875095.tif 000002
【００８０】
（親水性水素吸蔵合金の作製）
表２に示す配合比となるよう水素吸蔵合金（ＭｍＮｉＣｏＭｎＡｌ系合金、平均粒径Ｄ５０：３５μｍ）と親水剤とを、乳鉢を用いて混合後、乾燥し親水性水素吸蔵合金を作製した（以降、親水性水素吸蔵合金の種類を親水ＭＨと称す。）。
【００８１】
【表２】
0005875095.tif 000003
【００８２】
（負極材料の作製）
撥水性水素吸蔵合金（撥水ＭＨ）と親水性水素吸蔵合金（親水ＭＨ）とを混合し、負極材料とした。表３に作製した負極材料の要目表を示す。なお造粒は、造粒助剤に倍量のキシレン（１００℃）と導電剤とを加え、振動を与えながら混合を行ったものを用いた。すなわち、表３に示す造粒体組成となるよう負極材料、導電剤および造粒助剤を調合し、乳鉢で混合しながら乾燥・粉砕を行った。次に、得られた粉砕物を、ふるいを用いて５０〜７５μｍの造粒粒子を取り出し、これを負極材料として用いた。また、比較として、撥水性水素吸蔵合金のみを負極材料として用いた負極を比較例１、親水性水素吸蔵合金のみを負極材料として用いた負極を比較例２とした。
【００８３】
【表３】
0005875095.tif 000004
【００８４】
（負極の作製）
実施例１〜１５、比較例１、比較例２の各負極材料を、厚さ８００μｍの発泡ニッケル基材に塗布し、加圧プレス機を用いて２００μｍになるまで調圧し、造粒粒子を発泡ニッケル基材に被着形成して、負極を得た。
【００８５】
（電池の作製）
対極は、水酸化ニッケルにカルボキシメチルセルロースを増粘剤として添加したスラリーを、発泡ニッケル基材に充填して水酸化ニッケル正極を用いた。電解液としては、３０質量％の水酸化カリウム水溶液を用い、セパレータとしては、親水処理した厚さ１５０μｍのポリプロピレン不織布を用いて、捲回体を作製した。この捲回体を耐圧容器に入れ、水素ガスを０．４ＭＰａになるまで封入し、電池を作製した。なお、作製した電池は、０．１Ｃ率で、ＳＯＣ１０５％、となるよう３サイクル充放電を行って活性化処理した。
【００８６】
（試験結果）
実施例１〜１５、比較例１、比較例２の電池のサイクル寿命特性を表４にまとめた。充放電試験条件としては、環境温度２５℃、ＳＯＣ１００％、放電カットオフ電位０．８Ｖ、充放電電流レート１Ｃ率とした。ここに、容量維持率とは電池容量に対するその時点における電池の電気量の百分比である。
【００８７】
【表４】
0005875095.tif 000005
【００８８】
撥水剤の被覆量が異なる各撥水性水素吸蔵合金（撥水ＭＨ１〜５）を用いた実施例１，４，７，８のうち、実施例１、４は、実施例７よりも容量維持率が高い値を示し、実施例８よりも高い容量維持率値を示した。
【００８９】
撥水剤の種類が異なる撥水性水素吸蔵合金（撥水ＭＨ２，６，７，８）を用いた実施例４，１０，１１，１２のうち、フッ素系樹脂を用いた実施例４、１０、１１は、シリコン系樹脂（シリコン）を用いた実施例１２よりも高い容量維持率を示した。なかでも、撥水剤としてＰＴＦＥを用いた実施例４が高い容量維持率を示した。
【００９０】
撥水性水素吸蔵合金と親水性水素吸蔵合金の配合比が異なる実施例２，３，４，５，６のうち、撥水性水素吸蔵合金と親水性水素吸蔵合金との質量比が、３０：７０〜７０：３０である実施例３，４，５は、質量比１０：９０の実施例２よりも高い容量維持率を示し、質量比９０：１０の実施例６よりも高い容量維持率を示した。
【００９１】
ＰＶＡを被覆した親水性水素吸蔵合金（親水性ＭＨ２）を用いた実施例１３は、何も被覆していない水素吸蔵合金（親水性ＭＨ１）を用いた実施例４と比較して、高い容量維持率を示した。
導電剤にＶＧＣＦを用いた実施例１４は、ＣＢを用いた実施例４よりも高い容量維持率を示した。
造粒助剤にＥＶＡを用いた実施例４は、造粒助剤にＰＶｄＦを用いた実施例１５よりも、高い容量維持率を示した。
【００９２】
一例として、実施例１〜１５のうち、最も電池特性が良好であった実施例１４の１０サイクル目の充放電曲線を図３に示す。図中１で示す曲線が充電特性であり、２で示す曲線が放電特性である。縦軸が電池電圧であり、横軸が電池容量である。図３から、放電電圧が高いので、エネルギー効率がよいが分かる。また、電池容量に対するプラトー領域が広いのが特徴であり、この領域で電圧の低下が小さいことが分かる。つまり、９０％の放電容量において、１．３Ｖに放電プラトーを有している
【００９３】
電池の充放電試験時における電池の内部圧力の測定結果を図４および図５に示す。用いた電池は、負極材料１００％に対して、導電剤が３％、造粒助剤が３％である点を除いて、実施例５と同じ組成である。負極容量４１ｍＡｈに対して正極容量２２８ｍＡｈである。封入水素ガス圧力は０．８ＭＰａである。図４は充電時の試験結果であり、図５は放電時の試験結果である。いずれも上側のグラフが電池の内部圧力であり、下側が電池の電位である。また図中の数字は充放電レートを示す。図４は、充電が進むにつれて電池内部の水素ガス圧力が上昇していることを示している。これは充電により負極から水素ガスが発生しているためである。図５は、放電が進むにつれて電池内部の水素ガス圧力が減少していることを示している。これは放電時に電池内部の水素ガスが負極に取り込まれ、その結果水素ガス圧力が減少しているためである。
【００９４】
＜本実施例の効果＞
上記の試験結果から、下記の知見を得ることができた。
(1)撥水性水素吸蔵合金だけでは、容量維持率が低く、また親水性水素吸蔵合金だけでは、容量維持率が低い。撥水性水素吸蔵合金と親水性水素吸蔵合金とを用いることで、電池容量と容量維持率の両者を改善することができる。
【００９５】
(2)撥水剤をＰＴＦＥとし、被覆量を０．１質量％以上２０質量％以下の範囲内にすることで、電池容量と容量維持率を向上させることができる。
【００９６】
(3)撥水性水素吸蔵合金に用いられる撥水剤は、フッ素系樹脂を用いることで容量維持率が向上させることができる。なかでも、ＰＴＦＥが高い容量維持率を示す。
【００９７】
(4)撥水性水素吸蔵合金と親水性水素吸蔵合金の配合比は、撥水性水素吸蔵合金が１０質量％以上９０質量％以下、親水性水素吸蔵合金の配合比が９０質量％以下１０質量％以上の範囲内にすることで、容量維持率を向上させることができる。中でも、撥水性水素吸蔵合金と親水性水素吸蔵合金の配合比が．３０：７０〜７０：３０であるものが高い容量維持率を示す。
【００９８】
(5)親水性水素吸蔵合金は、何も被覆していないものよりも、親水剤（ＰＶＡ）を被覆することで高い電池容量を示す。
【００９９】
(6)造粒助剤は、ＥＶＡを用いることで容量維持率が向上させることができる。
【０１００】
(7)撥水剤にＰＴＦＥを用いた電池は、すぐれた寿命特性を有する。
【産業上の利用可能性】
【０１０１】
以上に述べた負極を具備した水素を活物質とする電池は、長寿命でかつ高容量であることから、電気を使用する乗り物を含む様々な電気機器の電源として利用することができる。
【符号の説明】
【０１０２】
１  水素吸蔵合金
２  撥水剤
３  撥水性水素吸蔵合金
４  親水性水素吸蔵合金
５  造粒助剤
６  導電剤
７  複合粒子
【図１Ａ】
0005875095.tif 000006
【図１Ｂ】
0005875095.tif 000007
【図１Ｃ】
0005875095.tif 000008
【図１Ｄ】
0005875095.tif 000009
【図２】
0005875095.tif 000010
【図３】
0005875095.tif 000011
【図４】
0005875095.tif 000012
【図５】
0005875095.tif 000013